(57)【要約】【課題】封止材としてシリコーン樹脂を用いる場合であっても、光取り出し効率の向上効果を得ることができ、なおかつ信頼性の高い、発光波長３６０ｎｍ以下の半導体発光装置及びその製造方法を提供する。【解決手段】波長３６０ｎｍ以下の紫外線を発光する半導体発光素子と、半導体発光素子を収容するパッケージ基板と、パッケージ基板上に形成された所定の厚さを有する薄膜層と、薄膜層上に設けられ、シリコーン樹脂により形成されレンズ状の形状を有し、半導体発光素子を封止する封止材と、を備える半導体発光装置であって、封止材は、薄膜層との接触角が１５度以上となるように形成されている、半導体発光装置。【選択図】図１
2020174152.tif 000002
【特許請求の範囲】
【請求項１】
波長３６０ｎｍ以下の紫外線を発光する半導体発光素子と、
前記半導体発光素子を収容するパッケージ基板と、
前記パッケージ基板上に形成された所定の厚さを有する薄膜層と、
前記薄膜層上に設けられ、シリコーン樹脂により形成されレンズ状の形状を有し、前記半導体発光素子を封止する封止材と、
を備える半導体発光装置であって、
前記封止材は、前記薄膜層との接触角が１５度以上となるように形成されている、
半導体発光装置。
【請求項２】
前記薄膜層は、前記シリコーン樹脂との間において、前記シリコーン樹脂と前記パッケージ基板との濡れ性よりも小さい濡れ性を有する、
請求項１に記載の半導体発光装置。
【請求項３】
前記薄膜層は、金（Ａｕ）、銀（Ａｇ）、白金（Ｐｔ）、パラジウム（Ｐｄ）及びロジウム（Ｒｈ）のうち少なくとも１つを含む金属により形成された金属層である、
請求項２に記載の半導体発光装置。
【請求項４】
前記薄膜層と前記パッケージ基板との間に、前記パッケージ基板と前記薄膜層とを接着する接着層がさらに設けられている、
請求項１から３のいずれか１項に記載の半導体発光装置。
【請求項５】
前記接着層は、ニッケル（Ｎｉ）、クロム（Ｃｒ）及びタングステン（Ｗ）のうち少なくとも１つを含んで形成されている、
請求項４に記載の半導体発光装置。
【請求項６】
前記接触角は、３０度以上８０度以下である、
請求項１から５のいずれか１項に記載の半導体発光装置。
【請求項７】
パッケージ基板上に所定の厚さを有する薄膜層を形成する工程と、
パッケージ基板に半導体発光素子を収容する工程と、
前記パッケージ基板上に前記半導体発光素子を封止するシリコーン樹脂により形成された封止材を塗布する工程と、
塗布された前記封止材を前記薄膜層との接触角が１５度以上になるように形成するとともに、レンズ状の形状に形成する工程と、
前記レンズ状の形状に形成された前記封止材を硬化する工程と、
を含む半導体発光装置の製造方法。
【発明の詳細な説明】
【技術分野】
【０００１】
本発明は、半導体発光装置及びその製造方法に関し、特に、紫外線を発光する窒化物半導体発光素子を備えた半導体発光装置及びその製造方法に関する。
【背景技術】
【０００２】
近年、樹脂を用いて半導体発光素子を封止する樹脂封止型の照明装置が提供されている（特許文献１参照。）。
【０００３】
特許文献１に記載の照明装置は、基板と、該基板に載置される半導体発光素子と、該半導体発光素子を収納するリフレクタと、前記半導体発光素子を封止する蛍光体樹脂材料と、該蛍光体樹脂材料上に形成されたレンズと、前記半導体発光素子に電気的に接続され、前記半導体発光素子が配置される側とは反対側が前記リフレクタ外部に露出している第一電極と、前記第一電極に対向する第二電極と、を備えるＬＥＤモジュールと、該ＬＥＤモジュールを固定する回路基板と、を有している。
【０００４】
上記の装置では、リフレクタの上面に設けられた凸部の上面にレンズが接して設けられており、その端部ではレンズの表面張力とレンズと封止樹脂の界面張力の釣り合いで決まる接触角によってレンズの形状が形成されている。
【先行技術文献】
【特許文献】
【０００５】
【特許文献１】特開２０１５−１５４０４号公報
【発明の概要】
【発明が解決しようとする課題】
【０００６】
ところで、特許文献１の記載によれば、上記のレンズは、屈折率が低い樹脂材料（ＰＭＭＡ等のアクリル樹脂やシリコーン樹脂、ウレタン樹脂、エポキシ樹脂）により形成される。このうち、特に、波長３６０ｎｍ以下の紫外線を発光するＬＥＤにおいては、紫外線に耐光性のあるシリコーン樹脂が用いられる。
【０００７】
シリコーン樹脂を安定して硬化させるために、シリコーン樹脂には、溶媒や触媒等が混合されている。これらの溶媒や触媒は、シリコーン樹脂を高温で硬化させる時に、揮発させる必要がある。モールド等の鋳型方式による硬化成形を行う場合、溶媒や触媒成分が残留することによって、樹脂が十分に硬化できない虞や、紫外線による変性によって樹脂が劣化し発光素子の信頼性に悪影響を与える虞がある。特に、波長３４０ｎｍ以下の紫外線を発光するＬＥＤにおいては、これらの影響が顕著である。この理由は、３４０ｎｍ以下の波長を有する紫外線によって炭素−炭素結合（いわゆる、Ｃ−Ｃ結合）が分解されるため、シリコーン樹脂の劣化が加速されるためである。また、波長３６０ｎｍの紫外線ＬＥＤであっても、発光波長には幅があるため、発光波長は３６０ｎｍをピークに、概ね、３３５ｎｍ〜３８５ｎｍに広がっており、３４０ｎｍ以下の波長の影響を受けて、やはり樹脂の劣化は促進される。このため、波長３６０ｎｍ以下の紫外線ＬＥＤを封止するシリコーン樹脂は、溶媒や触媒成分、残留を極力抑えるため、モールド等の鋳型方式による方法を用いない、自然成形によって硬化させることが望ましい。
【０００８】
また、シリコーン樹脂は、表面張力が低く（例えば、２０ｄｙｎｅ／ｃｍ程度）、その形状を安定化させるために粘度調整用の添加物が添加されているが、波長３６０ｎｍ以下の紫外線ＬＥＤを封止する際においては、これらの添加物も、上記紫外線による影響を受け、シリコーン樹脂の劣化が加速される。また、シリコーン樹脂に、粘度調整用の添加物を添加しなかった場合、リフレクタとの濡れ性が高くなるため、リフレクタの凸部との接触角が一定の角度（例えば、１５度）未満に制限される。
【０００９】
仮に、上記の接触角を大きくするために一定量以上のシリコーン樹脂を塗布したとしても、リフレクタから溢れ出したり、あるいは、濡れ性が良好であるため、リフレクタの上部から外側の側壁を伝ってシリコーン樹脂が垂れたりする等の虞がある。また、接触角が上記の一定の角度以上になるようにシリコーン樹脂を塗布できたとしても、その後のシリコーン樹脂を加熱する硬化工程において、シリコーン樹脂の粘度が低下するため、上述したように、リフレクタから溢れ出したり、リフレクタの外側の側壁を伝ってシリコーン樹脂が垂れたりする等により、形状を維持したまま、シリコーン樹脂を硬化することは困難である。一方、形状を維持するために粘度調整用の添加物を添加したり、モールドによって成型したりする場合は、添加物あるいは、残留した溶媒や触媒成分が波長３６０ｎｍ以下の紫外線によって分解されるため、シリコーン樹脂の劣化が著しく加速され、素子の信頼性が著しく低下する。
【００１０】
このように、波長３６０ｎｍ以下の紫外線ＬＥＤにおいては、自然成形での硬化により、一定の角度以上の接触角を有する形状でシリコーン樹脂をレンズ形状にすることと、高い信頼性を確保すること、を同時に達成することは困難であった。このため、製品として、信頼性を優先した場合には、シリコーン樹脂を平坦状（図４参照）あるいは、小さい曲率のレンズ形状で封止せざるを得ず、その結果、シリコーン樹脂及び空気の界面で発生する光の全反射を十分に抑制することができず、シリコーン樹脂で封止することによる光取り出し効率の向上効果が十分に得られない虞がある。
【００１１】
そこで、本発明は、封止材としてシリコーン樹脂を用いる場合であっても、光取り出し効率の向上効果を得ることができなおかつ、信頼性の高い、発光波長が３６０ｎｍ以下の紫外線半導体発光装置及びその製造方法を提供することを目的とする。
【課題を解決するための手段】
【００１２】
本発明は、上記課題を解決することを目的として、波長３６０ｎｍ以下の紫外線を発光する半導体発光素子と、前記半導体発光素子を収容するパッケージ基板と、前記パッケージ基板上に形成された所定の厚さを有する薄膜層と、前記薄膜層上に設けられ、シリコーン樹脂により形成されレンズ状の形状を有し、前記半導体発光素子を封止する封止材と、を備える半導体発光装置であって、前記封止材は、前記薄膜層との接触角が１５度以上となるように形成されている、半導体発光装置及びその製造方法を提供する。
【発明の効果】
【００１３】
本発明によれば、封止材としてシリコーン樹脂を用いる場合であっても、光取り出し効率の向上効果を得ることが可能であり、かつ、信頼性の高い、発光波長が３６０ｎｍ以下の紫外線を発光する半導体発光装置及びその製造方法を提供できる。
【図面の簡単な説明】
【００１４】
【図１】本発明の実施の形態に係る窒化物半導体紫外線発光装置の構成を概略的に示す断面図である。
【図２】図１に示す窒化物半導体発光素子の積層構造を拡大して説明する説明図である。
【図３】本発明の実施の形態に係る窒化物半導体紫外線発光装置の製造方法の一例を示すフローチャートである。
【図４】比較例に係る窒化物半導体紫外線発光装置の構成を概略的に示す断面図である。
【図５】本発明の実施の形態に係る窒化物半導体紫外線発光装置の長期駆動試験の結果の一例を示す図である。
【図６】本発明の一変形例に係る窒化物半導体紫外線発光装置の構成を概略的に示す断面図である。
【発明を実施するための形態】
【００１５】
以下、本発明の実施の形態を添付図面にしたがって説明する。なお、以下に説明する実施の形態は、本発明を実施する上での好適な具体例として示すものであり、技術的に好ましい種々の事項を具体的に例示している部分もあるが、本発明の技術的範囲は、この具体的態様に限定されるものではない。
【００１６】
［実施の形態］
（窒化物半導体紫外線発光装置）
図１は、本発明の実施の形態に係る窒化物半導体紫外線発光装置の構成を概略的に示す断面図である。図１に示すように、本発明の実施の形態に係る窒化物半導体紫外線発光装置（以下、単に「発光装置」ともいう。）１は、発光波長が３６０ｎｍ以下の紫外線（「紫外光」ともいう。以下同様とする。）を発光する窒化物半導体発光素子（以下、単に「発光素子」ともいう。）２と、この発光素子２を収容するパッケージ基板３と、発光素子２を封止する封止材４と、パッケージ基板３上に形成され、パッケージ基板３と封止材４との間に位置して封止材４との濡れ性を抑制し、封止材４とパッケージ基板３との接触角θを大きくする薄膜層（以下、単に「薄膜」ともいう。）５と、パッケージ基板３と薄膜層５とを接着する接着層６とを備えている。
【００１７】
ここで、「封止材４とパッケージ基板３との接触角θ」とは、封止材４の上面４ａ（すなわち、曲面）の端部に接する仮想平面（図１の斜線参照）と、パッケージ基板３の縁面３ｃ（あるいは、後述する薄膜層５の上面）とのなす角をいう。発光装置１は、半導体発光装置の一例である。発光素子２は、半導体発光素子の一例である。以下、各構成要素について詳細に説明する。
【００１８】
〔発光素子２〕
図２は、図１に示す発光素子２の積層構造を拡大して説明する説明図である。発光素子２には、例えば、波長３６０ｎｍ以下の紫外線（深紫外線を含む）を発光する発光ダイオード（Light Emitting Diode：ＬＥＤ）が該当する。図２に示すように、発光素子２は、透明基板２１と、透明基板２１上に形成された窒化物半導体層２２と、電極２３と、を有している。以下、窒化物半導体層２２として、ＡｌＧａＮ系の窒化物半導体で形成された層を例に挙げて説明する。
【００１９】
窒化物半導体層２２は、透明基板２１側から、ＡｌＮからなるバッファ層２２ａ、ｎ型ＡｌＧａＮからなるｎクラッド層２２ｂ、ＡｌＧａＮを含む発光層２２ｃ、ｐ型ＡｌＧａＮからなるｐクラッド層２２ｄ、ｐ型ＧａＮからなるコンタクト層２２ｅを順次積層して構成されている。電極２３は、コンタクト層２２ｅ上に形成されたアノード側電極部（ｐ電極）２３ａと、ｎクラッド層２２ｂ上に形成されたカソード側電極部（ｎ電極）２３ｂと、を有している。
【００２０】
発光層２２ｃで発光した紫外線は、透明基板２１を通って発光素子２の外方へと導かれる。そのため、透明基板２１としては、発光した紫外線の透過率がなるべく高いものを用いることが望ましい。具体的には、透明基板２１としては、発光した紫外線の透過率が７０％以上のものを用いることが望ましい。透明基板２１としては、サファイア基板やＡｌＮ基板等の単結晶基板を用いてよい。
【００２１】
〔パッケージ基板３〕
パッケージ基板３は、略直方体状の形状を有している。パッケージ基板３は、例えば高温焼成セラミック多層基板（High Temperature Co-fired Ceramic：ＨＴＣＣ）や低温焼成セラミック多層基板（Low Temperature Co-fired Ceramic：ＬＴＣＣ）により形成される。また、パッケージ基板３は、窒化アルミニウム（ＡｌＮ）、あるいはアルミナ（Ａｌ２Ｏ３）を用いて形成される。特にＡｌＮを用いた場合、熱伝導率が高いため、放熱性が良く、信頼性が高いという特徴がある。
【００２２】
なお、パッケージ基板３は、ＨＴＣＣの他に、例えば、樹脂や金属で形成してもよい。但し、シリコーン等を含む樹脂で封止する樹脂封止型の発光素子２においては、封止材４として用いる樹脂と発光素子２との界面の付近に熱がたまりやすく、また、樹脂が熱に対して比較的弱く劣化してしまう虞があることから、放熱性の高いセラミック製のパッケージ基板３を用いることが望ましい。
【００２３】
また、パッケージ基板３の上面には、凹部（「キャビティ」ともいう。）３ａが形成されている。発光素子２は、凹部３ａに収容され、凹部３ａの底面３ｂに実装される。好ましくは、発光素子２は、透明基板２１を上側（凹部３ａの開口側）とし、窒化物半導体層２２を下側（凹部３ａの底面３ｂ側）として、パッケージ基板３の底面３ｂにフリップチップ実装されている。また、図示していないが、電極２３は、金バンプ等を介して、パッケージ基板３に設けられた基板電極（不図示）に電気的に接続されている。
【００２４】
〔封止材４〕
封止材４は、発光素子２を封止する。封止材４には、紫外線に対する一定の耐光性を有する材料により形成されている。ここで、「耐光性」とは、光により劣化する度合い示す指標をいう。一例として、封止材４は、シリコーンを主成分として含む樹脂（以下、単に「シリコーン樹脂」ともいう。）により形成されている。封止材４は、空気の屈折率よりも大きい屈折率（例えば、１．１０〜１．８０程度）を有している。なおシリコーン樹脂の場合、屈折率は概ね１．４０程度である。
【００２５】
また、封止材４は、凹部３ａに充填されるとともに、パッケージ基板３の上方に盛り上がるように形成されている。また、封止材４の上面４ａは、滑らかな曲面形状（例えば半球状、あるいは半楕円球状）となるように形成されている。換言すれば、封止材４は、パッケージ基板３の凹部３ａの上部に、上に向かって凸状となるレンズ状（「ドーム状」ともいう。）の形状を有するように形成されている。かかる形状により、封止材４と空気との境界における全反射を抑制して光の取り出し効率を向上させることができる。
【００２６】
封止材４からの光の全反射を抑制して光の取り出し効果を向上させるためには封止材４を一定の大きさ以上の曲率を有するレンズ状に形成することが必要であり、このためには、封止材４は、パッケージ基板３との接触角θ（以下、単に「接触角θ」ともいう。）が一定以上の角度となるように形成することが必要である。この接触角θは、好ましくは、１５度以上、より好ましくは、４５度程度であり、３０度以上８０度以下であることが好ましい。
【００２７】
なお、接触角θの簡易的な計算方法として、本実施の形態では、θ＝２ａｒｃｔａｎ（ｈ／０．５ｄ）を用いた。このとき、パッケージ基板３の縁面３ｃから封止材４の上面４ａの最上点までの距離（以下、「封止材４の高さ」ともいう。）をｈとし、パッケージ基板３の短辺の全長（以下、単に「短辺」ともいう。）をｄとする。なお、パッケージ基板３の下面３ｄが略正方形の場合、短辺ｄとは、パッケージ基板３の下面３ｄを構成するいずれか１辺をいう。
【００２８】
パッケージ基板３の短辺ｄを３．５ｍｍとする場合、封止材４の高さｈが０．７ｍｍ程度である場合に、上記計算式では、接触角が概ね４５度となる。なお、パッケージ基板３が、極端に縦横比の異なる長方形であった場合や、略正方形の場合であっても、短辺の全長ｄが例えば、５ｍｍ以上と、３．５ｍｍと比較して著しく長くなった場合、あるいは、封止材４の高さが例えば１．０ｍｍ以上と著しく高くなった場合、パッケージ基板３と封止材の接触面積と比較して、封止材の体積が著しく増加するため、樹脂自身の質量による形状変化ともあいまって、上記式による接触角θの簡易的な計算方法を用いることはできない。
【００２９】
これらの場合は、封止材４の高さｈは、短辺の全長ｄの７.５％以上、よりこのましくは、２０％程度であることが望ましい。
【００３０】
すなわち、封止材４の高さをｈとし、パッケージ基板３の短辺をｄとすると、ｈは、以下の関係式（１）
０．０７５×ｄ（ｍｍ）≦ｈ・・・（１）
を満たしていることが好ましい。なお、少なくとも、ｈ≧０．０７５×ｄ（ｍｍ）であれば、接触角θ≧１５度は満たされている。
【００３１】
一例として、パッケージ基板３の短辺ｄを３．５ｍｍとする場合、封止材４の高さｈは、０．２５ｍｍ以上、よりこのましくは、０．７ｍｍ〜０．８ｍｍ程度とすることが光の取り出し効果を向上させるためには望ましい値である。なお、この時の接触角θは、封止材４の高さｈが、０．２５ｍｍの時に接触角θが１６度程度、封止材４の高さｈが、０．７０ｍｍの時に接触角θが、４４度程度である。
【００３２】
〔薄膜層５〕
薄膜層５は、パッケージ基板３の縁面３ｃと、シリコーン樹脂により形成された封止材４との濡れ性を低くし、すなわち、封止材４がパッケージ基板３の縁面３ｃにはじかれやすくすることによって、接触角θを大きくする機能を有する層又は薄膜である。薄膜層５は、封止材４を形成するシリコーン樹脂との間において、シリコーン樹脂とパッケージ基板３との濡れ性よりも小さい濡れ性を有する。なお、薄膜層５は、必ずしも完全な撥液性は有しなくてもよい。
【００３３】
薄膜層５は、図１に示すように、パッケージ基板３の縁面３ｃ上において、シリコーン樹脂が接する部分に形成されている。
【００３４】
かかる構成とすることによって接触角θを大きくすることができるため、自然成形での硬化によって、シリコーン樹脂により形成された封止材４を大きい曲率を有するレンズ形状（例えば、接触角θが１５度以上となる形状）に成形することが容易となる。
【００３５】
薄膜層５は、所定の厚さを有している。具体的には、薄膜層５は、例えば、０．２５μｍ以上、好ましくは、１．０μｍ以上の厚さを有している。
【００３６】
薄膜層５を０．２５μｍよりも薄くすると、シリコーン樹脂をはじく効果が得られにくくなる虞があるためである。なお、コストの上昇を抑制するため、薄膜層５を一定の厚さ（概ね０．５〜１．５μｍ）に制限してもよい。なお、図１では、説明の便宜上、薄膜層５を実際の厚さよりも厚く描いている点に留意されたい。
【００３７】
薄膜層５は、パッケージ基板３の縁面３ｃにおける外側から内側の全体に亘って形成してもよい。換言すれば、薄膜層５は、パッケージ基板３の縁部３ｅの厚さ方向（図１の図示横方向）の全域に亘って形成してもよい。しかしながら、薄膜層５をパッケージ基板３の縁部３ｅの厚さ方向の全域に亘って形成することが製造工程の制約などで、困難な場合は、パッケージ基板３の縁面３ｃの外側、あるいは、内側、あるいはその両側に薄膜層５が形成されていない部分があってもよい。
【００３８】
薄膜層５は、上述した機能（すなわち、封止材４をはじきやすくする機能）を備えるために、表面エネルギーが低く安定的な金属によって形成してよい。薄膜層５は、好ましくは、金（Ａｕ）、銀（Ａｇ）、白金（Ｐｔ）、パラジウム（Ｐｄ）、ロジウム（Ｒｈ）、等の単一の金属や、これらの金属のうち２つ以上からなる合金により形成された金属層又は金属膜としてよい。
【００３９】
なお、薄膜層５を形成せず、封止材４を、パッケージ基板３の縁面３ｃ上に直接形成した場合は、接触角θが１５度以上となる形状に封止材４を形成することは困難である。この理由は、封止材４の塗布中、あるいは、硬化中に、外側の側壁を伝って封止材４が垂れる等、パッケージ基板３と封止材４であるシリコーン樹脂の濡れ性の良さに起因した不具合が発生し、封止材４の形状を保持することが困難であるためである。
【００４０】
〔接着層６〕
接着層６は、パッケージ基板３の縁面３ｃと薄膜層５の下面とを接着する。接着層６は、例えば、ニッケル（Ｎｉ）やクロム（Ｃｒ）等の金属層としてよく、さらに、ニッケル（Ｎｉ）やクロム（Ｃｒ）等の金属層とパッケージ基板３の縁面３ｃとの間に、タングステン（Ｗ）等の金属層がさらに形成されていてもよい。
【００４１】
すなわち、接着層６は、ニッケル（Ｎｉ）又はクロム（Ｃｒ）、タングステン（Ｗ）を含んで形成されており、基板３の縁面３ｃ側から、タングステン（Ｗ）及びニッケル（Ｎｉ）あるいは、タングステン（Ｗ）及びクロム（Ｃｒ）の２層構造でもあってよいし、これらの合金を含めた単層であってもよい。
【００４２】
タングステン（Ｗ）はパッケージ基板３の金属に対する濡れ性を向上する効果があり、ニッケル（Ｎｉ）及びクロム（Ｃｒ）は、薄膜層５の密着性を向上させる効果がある。
【００４３】
薄膜層５の密着性を向上させるためには、タングステン（Ｗ）及びニッケル（Ｎｉ）あるいは、タングステン（Ｗ）及びクロム（Ｃｒ）の２層構造とすることが望ましく、あるいは、これら３種からなる金属を２種類以上含む合金層の単膜あるいは積層膜でもよい。
【００４４】
接着層６の厚さは、密着性を向上させる効果を得るためには、０．２５μｍ以上であることが好ましく、より好ましくは１．０μｍ以上である。なお、パッケージ基板３の縁面３ｃと接する面においては、特にパッケージ基板素材がセラミックである場合はセラミックと一体化していてもよい。
【００４５】
接着層６は、薄膜層５と同様に、パッケージ基板３の縁面３ｃにおける外側から内側の全体に亘って形成してもよいし、パッケージ基板３の縁部３ｅの厚さ方向の全域に亘って形成することが製造工程の制約などで、困難な場合は、パッケージ基板３の縁面３ｃの外側、あるいは、内側、あるいは両側に接着層６が形成されていない部分があってもよい。
【００４６】
（本実施の形態に係る発光装置１の製造方法）
次に、本発明の実施の形態に係る発光装置１の製造方法について説明する。図３は、本発明の実施の形態に係る発光装置１の製造方法の一例を示すフローチャートである。
【００４７】
図３に示すように、本発明の実施の形態に係る発光装置１を製造する製造方法は、パッケージ基板３を準備する工程（Ｓ１）と、パッケージ基板３上に、具体的には、パッケージ基板３の縁面３ｃに金属により形成された接着層６及び薄膜層５を形成する工程（Ｓ２）と、パッケージ基板３に発光素子２を収容する工程、すなわち、パッケージ基板３の凹部３ａの底面３ｂに発光素子２を実装する工程（Ｓ３）と、発光素子２が実装されたパッケージ基板３上にシリコーン樹脂により形成された封止材４を塗布してパッケージ基板３の凹部３ａに充填する工程（Ｓ４）と、パッケージ基板３の上方に盛り上がった部分をレンズ状の形状に形成する工程（Ｓ５）と、レンズ状の封止材４を硬化する工程（Ｓ６）とを含む。
【００４８】
ステップＳ２の接着層６及び薄膜層５を形成する工程は、パッケージ基板３の縁面３ｃにマスクを形成する工程と、縁面３ｃに形成されたマスクが形成されていない露出領域に金属を成膜する工程と、を含む。かかる工程により、ステップＳ２では、接着層６及び薄膜層５がマスクのパータンとして蒸着される。なお、接着層６及び薄膜層５は、好ましくは、縁面３ｃに対して略均一の厚さで形成される。１回の蒸着で接着層６及び薄膜層５を同時に形成してもよく、複数回の蒸着で接着層６及び薄膜層５をそれぞれ形成してもよい。
【００４９】
接着層６及び薄膜層５は縁面３ｃの全面に形成されることが好ましいが、接着層６及び薄膜層５を形成するためのマスクを形成する工程の都合上、縁面３ｃの外側、あるいは、内側、あるいは両側に接着層６及び薄膜層５が形成されていない部分があってもよい。ただし、薄膜層５が金（Ａｕ）、銀（Ａｇ）、白金（Ｐｔ）、パラジウム（Ｐｄ）、ロジウム（Ｒｈ）のいずれかの単一金属の単膜である場合や、これらの金属のうち２つ以上の金属からなる合金の単膜である場合には、その下部には、接着層６が形成されていることが好ましい。
【００５０】
ステップＳ５の封止材４をレンズ状の形状に形成する工程は、接触角θを１５度以上、好ましくは、４５度程度となるように形成する工程を含む。
【００５１】
ステップＳ６の封止材４を硬化する工程は、例えば、封止材４をシリコーン樹脂が硬化する硬化温度（具体的には、１５０度から２００度）で加熱する工程を含む。このとき、薄膜層５が上述した金属により形成されている場合、硬化温度によって濡れ性が大きく変化することはないため、ステップＳ５で形成した封止材４の形状や接触角θを維持したまま封止材４を硬化させることができる。
【００５２】
ただし、薄膜層５の撥液性には限界があることと、硬化時には、熱の影響で封止材４の粘度が減少することで、樹脂が溢れやすくなるため、接触角を６０度程度とした場合は、樹脂の塗布工程あるいは、硬化工程において、封止材４の形状を維持することが困難となり、樹脂がパッケージから溢れる素子が現れ始め、接触角を８０度程度とした場合は、ほぼ全数が、塗布工程、あるいは、硬化工程において、パッケージから樹脂が溢れた。このため、製造歩留りの観点から、樹脂の塗布工程、硬化工程において樹脂が溢れる可能性が極めて低く、かつ、光取り出し効果が比較的高い、接触角が４５度程度を設計値とした。
【００５３】
（実施例）
３５０ｍＡの電流で駆動した時の光出力が約６０ｍＷである発光波長３１０ｎｍの発光素子２を用いて上述した発光装置１を作製した。なお、比較例として、図４に示すように、上面４ａが平坦状に形成された封止材４を有する発光装置を用意した。なお、本実施例においては、薄膜層５は、厚さ１μｍの金（Ａｕ）とし、パッケージ基板３の縁面３ｃと薄膜層５の下面とを接着する接着層６としては、パッケージ基板３の縁面３ｃ上に、タングステン（Ｗ）（厚さ不問）を形成しさらに、その上に、厚さ１μｍのニッケル（Ｎｉ）を形成し、薄膜層５の密着性を向上させた。
【００５４】
接触角θを約１５度とした発光装置１（以下、「実施例１」ともいう。）では、約７５ｍＷの光出力が得られた。すなわち、実施例１では、光出力は、約１．２５倍に向上した。また、パッケージ基板３の短辺ｄを３．５ｍｍとし、封止材４の高さｈを０．７５ｍｍとした発光装置１（以下、「実施例２」ともいう。）では、約１００ｍＷの光出力が得られた。すなわち、実施例２では、光出力は、約１．７倍に向上した。
【００５５】
なお、図４に示す比較例では、光出力は、約５５ｍＷとなり、約１０％減少した。実施例１及び２では、封止材４及び空気の界面で発生する光の全反射の成分を抑制した結果、光の取り出し効率が向上して光出力が向上したものと考えられる。
【００５６】
発明者らは、実施例２の、発光波長３１０ｎｍ、封止材４の高さｈを０．７５ｍｍとした発光装置１について、３５０ｍＡの電流値で長期駆動試験を実施した。図５は、実施例２に係る発光装置１の長期駆動試験の結果の一例を示す図である。図５の横軸は、通電時間（時間）、縦軸は、放射束（ｍＷ）を示している。サンプルは、１０個用意した。発光波長は、３１０ｎｍ、通電電流は、３５０ｍＡとした。図５に示すように、いずれのサンプルにおいても、通電時間が２０００時間を超えた時点での放射束（ｍＷ）の減衰率が５％以内に収まっている。以上の結果により、実施例２に係る発光装置１では、２０００時間以上の信頼性が得られることを確認した。
【００５７】
＜変形例＞
図６は、本発明の一変形例に係る発光装置１の構成を概略的に示す断面図である。図６に示すように、発光装置１は、接着層６を必ずしも備えなくてもよい。この場合、薄膜層５は、例えば、タングステン（Ｗ）、ニッケル（Ｎｉ）、クロム（Ｃｒ）のうち１種類以上の金属と、金（Ａｕ）、銀（Ａｇ）、白金（Ｐｔ）、パラジウム（Ｐｄ）、ロジウム（Ｒｈ）のうちの１種類以上の金属を含む合金の単層、あるいは、金（Ａｕ）、銀（Ａｇ）、白金（Ｐｔ）、パラジウム（Ｐｄ）、ロジウム（Ｒｈ）のうちいずれかの金属の単層、あるいは、これらの金属を１種類以上含む金属の合金の単層からなるものであってよい。
【００５８】
なお、接着層６と薄膜層５とをそれぞれ異なる層として２層構造とする構成に限定されるものではなく、接着層６と薄膜層５とを一体化して１層構造としてもよい。
【００５９】
（実施の形態の作用及び効果）
本発明の実施の形態及び変形例によれば、パッケージ基板３上に薄膜層５が形成され、この薄膜層５上に封止材４を形成することにより、封止材４を薄膜層との接触角が１５度以上となるように形成することができる。これにより、封止材４がシリコーン樹脂により形成されている場合であっても、自然成形による方法で封止材４を一定以上の大きさの曲率を有するレンズ状の形状にすることができ、封止材４及び空気の界面で発生する光の全反射を抑制して光取り出し効率の向上効果を得ることができる。
【００６０】
また、上記の実施の形態によれば、形状を維持する目的でシリコーン樹脂の粘度を高めるために添加物を添加してすることも不要となる。このため、波長３６０ｎｍ以下の紫外線領域において添加物が紫外線のエネルギーによって劣化又は分解されることによって、発光素子２が劣化する等、発光素子２の信頼性に影響を与える虞を低減することができる。
【００６１】
また、上記の実施の形態によれば、モールドを使用せずに自然成形による硬化で発光装置１を形成できるため、溶媒や触媒成分が残留することがない。この結果、シリコーン樹脂で発光波長３６０ｎｍ以下のＬＥＤを封止した場合においても、光取り出し効率が高く、かつ、信頼性の高い半導体発光装置を提供することが可能となる。
【００６２】
（実施の形態のまとめ）
次に、以上説明した実施の形態から把握される技術思想について、実施の形態における符号等を援用して記載する。ただし、以下の記載における各符号等は、特許請求の範囲における構成要素を実施の形態に具体的に示した部材等に限定するものではない。
【００６３】
［１］波長３６０ｎｍ以下の紫外線を発光する半導体発光素子（２）と、前記半導体発光素子（２）を収容するパッケージ基板（３）と、前記パッケージ基板（３）上に形成された所定の厚さを有する薄膜層（５）と、前記薄膜層（５）上に設けられ、シリコーン樹脂により形成されレンズ状の形状を有し、前記半導体発光素子（２）を封止する封止材（４）と、を備える半導体発光装置（１）であって、前記封止材（４）は、前記薄膜層（５）との接触角が１５度以上となるように形成されている、半導体発光装置（１）。
［２］前記薄膜層（５）は、前記シリコーン樹脂との間において、前記シリコーン樹脂と前記パッケージ基板（３）との濡れ性よりも小さい濡れ性を有する、前記［１］に記載の半導体発光装置（１）。
［３］前記薄膜層（５）は、金（Ａｕ）、銀（Ａｇ）、白金（Ｐｔ）、パラジウム（Ｐｄ）及びロジウム（Ｒｈ）のうち少なくとも１つを含む金属により形成された金属層である、前記［２］に記載の半導体発光装置（１）。
［４］前記薄膜層（５）と前記パッケージ基板（３）との間に、前記パッケージ基板（３）と前記薄膜層（５）とを接着する接着層（６）がさらに設けられている、前記［１］から［３］のいずれか１つに記載の半導体発光装置（１）。
［５］前記接着層（６）は、ニッケル（Ｎｉ）、クロム（Ｃｒ）及びタングステン（Ｗ）のうち少なくとも１つを含んで形成されている、前記［４］に記載の半導体発光装置（１）。
［６］前記接触角は、３０度以上８０度以下である、請求項１から５のいずれか１項に記載の半導体発光装置（１）。
［７］パッケージ基板（３）上に所定の厚さを有する薄膜層（５）を形成する工程と、パッケージ基板（３）に半導体発光素子（２）を収容する工程と、前記パッケージ基板（３）上に前記半導体発光素子（２）を封止するシリコーン樹脂により形成された封止材（４）を塗布する工程と、塗布された前記封止材（４）を前記薄膜層（５）との接触角が１５度以上になるように形成するとともに、レンズ状の形状に形成する工程と、前記レンズ状の形状に形成された前記封止材（４）を硬化する工程と、を含む半導体発光装置（１）の製造方法。
【００６４】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。また、本発明は、その趣旨を逸脱しない範囲で適宜変形して実施することが可能である。
【００６５】
例えば、薄膜層５は、必ずしも金属層でなくてもよい。薄膜層５は、例えば、シリコーン樹脂をはじく処理が施された層（例えば、フッ素によりコーティングされた層）でもよい。但し、シリコーン樹脂により形成された封止材４を硬化させる熱（具体的には、１５０度から２００度の温度）によるコーティングの劣化や、コーティングされた面から封止材４が剥がれる虞があることから、コーティングされた層よりも熱的に安定している点で、金属層を用いることが好ましい。
【符号の説明】
【００６６】
１…発光装置（窒化物半導体紫外線発光装置）
２…発光素子（窒化物半導体発光素子）
２１…透明基板
２２…窒化物半導体層
２２ａ…バッファ層
２２ｂ…クラッド層
２２ｃ…発光層
２２ｄ…クラッド層
２２ｅ…コンタクト層
２３…電極
２３ａ…アノード電極（ｐ電極）
２３ｂ…カソード電極（ｎ電極）
３…パッケージ基板
３ａ…凹部
３ｂ…底面
３ｃ…縁面
３ｄ…下面
３ｅ…縁部
４…封止材
４ａ…上面
５…薄膜層
６…接着層
【図１】
2020174152.tif 000003
【図２】
2020174152.tif 000004
【図３】
2020174152.tif 000005
【図４】
2020174152.tif 000006
【図５】
2020174152.tif 000007
【図６】
2020174152.tif 000008